본 발명 에서 사용 한 이산화 티탄 의 제조 방법 으로써 , 종래 에 공지 된 황산 법 을 사용 하 였 다 . 즉 , 미 정제 광석 일루 메 나이트 를 황산 중 에 용해 한 후 , 철 을 FeSO 4 로써 제거 하 였 다 . 분리 된 티 타닐 설 페이트 를 가수 분해 하 고 , 이렇게 해서 얻 어 진 함수 이산화 티탄 을 세척 한 후 , 이 를 400 내지 900 ℃ 에서 예비 소결 하 고 미분 쇄 하 여 그래 뉼 형태 의 이산화 티탄 미립자 를 얻 었 다 . 상기 소결 공정 에서 , 함수 이산화 티탄 내 의 수분 은 고온 에서 서서히 증발 하 여 입자 의 성장 을 촉진 시켰 다 . 형성 된 입자 는 특정 한 고정 적 인 크기 를 가졌으며 , 도 1 과 같 은 거의 동일 한 그래 뉼 모양 을 나타냈었 다 .